(57)【特許請求の範囲】
【請求項１】
(i)  塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤、
(ii) １０ｐｐｍ〜１０，０００ｐｐｍの間のリグニン誘導体、ならびに
(iii)１０ｐｐｍ〜５０，０００ｐｐｍの間のモラセス
を含む、凍結防止組成物。
【請求項２】
前記モラセスが、トウモロコシ（シロップ）由来のモラセス、テンサイ由来のモラセス、サトウキビ由来のモラセスおよびブドウ由来のモラセスからなる群から選択される、請求項１に記載の凍結防止組成物。
【請求項３】
前記凍結防止組成物が、
前記凍結防止組成物の総重量に基づいて少なくとも５重量％の凍結防止剤を含む含水凍結防止組成物、
前記凍結防止組成物の総重量に基づいて少なくとも５０重量％の凍結防止剤を含む固体の凍結防止組成物、または
その飽和濃度を超える量で凍結防止剤を含むスラリー形態の凍結防止組成物
である、請求項１または２に記載の凍結防止組成物。
【請求項４】
前記モラセスが、トウモロコシ（シロップ）由来のモラセス、テンサイ由来のモラセス、サトウキビ由来のモラセスおよびブドウ由来のモラセスからなる群から選択される、請求項１〜３のいずれか１項に記載の凍結防止組成物。
【請求項５】
前記凍結防止剤が塩化ナトリウムである、請求項１〜４のいずれか１項に記載の凍結防止組成物。
【請求項６】
前記リグニン誘導体がリグノスルホナートである、請求項１〜５のいずれか１項に記載の凍結防止組成物。
【請求項７】
請求項１〜６のいずれか１項に記載の凍結防止組成物を調製するための方法であって、リグニン誘導体およびモラセスを含む処理水溶液を、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤に噴霧するステップを含む、方法。
【請求項８】
前記凍結防止剤が塩化ナトリウムであり、前記リグニン誘導体が、得られる凍結防止組成物中に１０ｐｐｍ〜１０，０００ｐｐｍの間の量で存在し、前記モラセスが、得られる凍結防止組成物中に１０ｐｐｍ〜５０，０００ｐｐｍの間の量で存在する、請求項７に記載の方法。
【請求項９】
前記モラセスが、トウモロコシ（シロップ）由来のモラセス、テンサイ由来のモラセス、サトウキビ由来のモラセスおよびブドウ由来のモラセスからなる群から選択される、請求項７又は８に記載の方法。
【請求項１０】
表面の凍結を防止するための方法であって、
(i)  請求項１〜５のいずれか１項に記載の凍結防止組成物を前記表面に散布するステップ、または
(ii) 塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される固体の凍結防止剤を、リグニン誘導体およびモラセスを含む処理水溶液と混合するステップならびにこのように得られた混合物を前記表面に散布するステップ、または
(iii)塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される５重量％から飽和濃度の間の固体の凍結防止剤、リグニン誘導体およびモラセスを含む水溶液を調製するステップならびに前記混合物を前記表面に施用するステップ、または
(iv) 塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される固体形態または含水形態の凍結防止剤を前記表面に散布するステップ、ならびに独立して固体形態または含水形態のリグニン誘導体およびモラセスを前記表面に散布するステップ
を含む、方法。
【請求項１１】
前記凍結防止剤が塩化ナトリウムである、請求項１０に記載の方法。
【請求項１２】
前記モラセスが、トウモロコシ（シロップ）由来のモラセス、テンサイ由来のモラセス、サトウキビ由来のモラセスおよびブドウ由来のモラセスからなる群から選択される、請求項１０又は１１に記載の方法。
【請求項１３】
前記表面が、非多孔質のアスファルト道路、アスファルト道路、多孔質のアスファルト道路、コンクリート道路、瀝青道路、レンガ道路、砂利道、敷石道路、未舗装道路および舗装道路からなる群から選択される、請求項１０〜１２のいずれか１項に記載の方法。
【請求項１４】
前記表面１ｍ２当たりに１〜５０ｇの間の凍結防止剤、０．０１〜５００ｍｇの間のリグニン誘導体および０．０１〜２５００ｍｇの間のモラセスが導入される、請求項１０〜１３のいずれか１項に記載の方法。
【請求項１５】
請求項１０〜１４のいずれか１項に記載の方法に使用するための用品キットであって、
成分（ａ）として塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む氷結防止組成物、ならびに
成分（ｂ）として(i)０％からその飽和濃度の間の凍結防止剤、１０ｐｐｍからその飽和濃度の間のリグノスルホナートおよび１０ｐｐｍからその飽和濃度の間のモラセスを含む水溶液または(ii)リグニン誘導体およびモラセスを含む固体の成分のいずれか
を含む、用品キット。
【請求項１６】
成分（ｂ）が、０％からその飽和濃度の間の前記凍結防止剤、１０ｐｐｍからその飽和濃度の間の前記リグニン誘導体および１０ｐｐｍから飽和濃度の間の前記モラセスを含む水溶液であり、成分（ａ）が前記用品キットの６０〜９９．９９重量％を構成し、成分（ｂ）が前記用品キットの０．０１〜４０重量％を構成する、請求項１５に記載の用品キット。
【請求項１７】
非多孔質のアスファルト道路、アスファルト道路、多孔質のアスファルト道路、コンクリート道路、瀝青道路、レンガ道路、砂利道、敷石道路、未舗装道路および舗装道路からなる群から選択される表面の凍結防止における、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む凍結防止組成物の効率を改善するための、リグニン誘導体およびモラセスの組み合わせの使用。
【発明の詳細な説明】
【技術分野】
【０００１】
本発明は、凍結防止組成物および前記凍結防止組成物を調製するための方法に関する。本発明は、さらに表面の凍結を防止するための方法および前記方法に使用するための用品キット(kit of parts)に関する。最後に、本発明は、凍結防止組成物の効率を改善するための、リグニン誘導体およびモラセス（糖蜜）の組み合わせの使用に関する。
【背景技術】
【０００２】
冬のような気象条件は、道路および交通に雪または黒氷の形で不都合を生じさせる。道路および幹線道路の雪、霜および氷を除去することは、明らかに安全面で非常に利点がある。車道、幹線道路および歩道の雪および氷の形成を抑制するために一般的に塩化ナトリウム（ＮａＣｌ）が使用される。塩化ナトリウムは、車道の降雪に溶け込み、凝固点を低下させることにより凍結防止剤として働き、これにより氷および雪が溶ける。防氷剤（deicer）として使用できるその他の塩としては、例えば、塩化カルシウムおよび塩化マグネシウムが挙げられる。これらの化合物は、塩化ナトリウムよりも水の凝固点をさらに低温に降下させる。塩化カリウムも防氷剤として使用される場合がある。一般的に知られている道路用塩の別の代替物は酢酸カルシウムマグネシウムである。あまり知られていないその他の防氷剤の塩としては、酢酸カリウム、酢酸ナトリウム、ギ酸ナトリウムおよびギ酸カリウムが挙げられる。
【０００３】
冬のような気象条件はまた、アスファルト、瀝青およびコンクリートの表面を破損させる。こうした表面は、多孔質構造である。特に、アスファルトは、表面下に多数のチャネルがある。空気／地表温度が十分に低くなると、凍結時にアスファルトのチャネルにある水溶液が膨張することになり、それにより、アスファルトに機械的応力が生じる。特に、凍結および融解が繰り返された後、アスファルトが割れ、結果としてポットホールが生じる。破損した車道および幹線道路を修繕するために毎年大金を費やさねばならないだけでなく、ポットホールにより、交通が危険な状況になることもある。さらに、必要とされる追加の整備により、さらなる交通渋滞が引き起こされることになる。
【０００４】
凍結と融解のサイクルの間に、水または水ベースの溶液の膨張および収縮により生じる車道および幹線道路の破損の問題は、新しい種類のアスファルト、いわゆる、９０年代の極めて多孔質のアスファルトの導入以来、さらに増々大きな問題になってきている。この極めて多孔質のアスファルトコンクリートは、最大２０％の空洞を含む場合もある。これには、雨および融解した水が直ちにアスファルト表面から表面下のチャネルを通って土壌に流れ去るという利点がある。アスファルト道路表面自体を実質的に水分がない状態に保持することで、大雨の場合であってもつるつるせず、滑らない。この種類のアスファルトの使用は、雨の気象条件において安全性に対して非常に有益な効果がある一方で、冬のような気象条件においては、融解した水とともに道路表面から凍結防止剤も流れてなくなることになるため、冬の間、道路に雪および氷がない状態を維持するためにさらに多くの凍結防止剤が必要とされるという不都合がある。
【発明の概要】
【発明が解決しようとする課題】
【０００５】
本発明の目的は、凍結防止特性が改善された凍結防止組成物を提供することである。より具体的には、本発明の目的は、凍結防止剤を施用する頻度を減らすことができ、特に、極めて多孔質の道路表面の破損を低減するように、より長期間にわたって変わらず有効な凍結防止組成物を提供することである。
【課題を解決するための手段】
【０００６】
驚くべきことに、上記の目的は、凍結防止剤に２種類の添加物、すなわち、リグニン誘導体およびモラセスの組み合わせを添加することによって充足される。より詳細には、本発明は、(i)塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤、(ii)リグニン誘導体ならびに(iii)モラセスを含む凍結防止組成物に関する。
【図面の簡単な説明】
【０００７】
【図１】比較例Ａ、Ｂ、Ｃ、Ｄ、Ｅ、Ｈおよび実施例１、２、３および４の結果（表２を参照）
【図２】比較例Ａ、Ｆ、Ｇ、Ｈ、Ｉ、Ｄならびに実施例４、５、６および７の結果
【発明を実施するための形態】
【０００８】
本発明による凍結防止組成物は、改善された性能を有することがわかった。モラセスおよびリグニン誘導体を特定の組み合わせで使用することによって、凍結防止剤はさらに長期間にわたって有効であることがわかった。
【０００９】
さらに、本発明による凍結防止組成物の使用により、凍結および融解が繰り返された後の道路表面の破損が低減されることがわかった。
【００１０】
本発明による凍結防止組成物は、従来の凍結防止組成物よりも腐食性が低いことがわかった。
【００１１】
凍結防止組成物のさらに良好な付着性により、凍結防止剤のみを使用した場合と比較して、吹き飛ばされる凍結防止剤が減ることになり、凍結防止剤がさらに長期間道路上に保持されることになる。
【００１２】
本発明による凍結防止組成物中に存在する凍結防止剤は、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される。しかしながら、好ましくは、凍結防止剤は塩化物塩であり、すなわち、好ましくは、塩化ナトリウム、塩化カルシウム、塩化マグネシウムおよび塩化カリウムからなる群から選択される。より好ましくは、本発明による組成物には、凍結防止剤として塩化カルシウムが使用される。最も好ましくは、本発明による組成物には、安価で大量に入手可能であるため、凍結防止剤として塩化ナトリウムが使用される。
【００１３】
本発明による凍結防止組成物は、含水形態、固体形態またはスラリー形態であってもよい。
【００１４】
凍結防止組成物が含水組成物である場合、凍結防止剤は、（凍結防止組成物の総重量に基づいて）好ましくは少なくとも５重量％、より好ましくは少なくとも１０重量％、最も好ましくは少なくとも２０重量％の量で存在する。好ましくは、そのような含水凍結防止組成物は、最大で飽和濃度の凍結防止剤を含む。
【００１５】
本発明による凍結防止組成物は、飽和濃度を超える濃度で凍結防止剤を含むスラリーの形態であってもよい。
【００１６】
本凍結防止組成物が固体の形態の場合、例えば、砂のような滑り止め材（gritting material）と混合される場合には、（凍結防止組成物の総重量に基づいて）５重量％程度の凍結防止剤を含んでもよい。しかしながら、本発明による固体凍結防止組成物は、（凍結防止組成物の総重量に基づいて）好ましくは少なくとも５０重量％の凍結防止剤、さらにより好ましくは少なくとも７０重量％、最も好ましくは少なくとも９６重量％の凍結防止剤を含む。
【００１７】
凍結防止組成物中に存在するバイオポリマーであるリグニンは、剛性を与えるセルロースと関連する非晶質ポリマーであり、セルロースと共に植物の木質の細胞壁および細胞壁間の接合材を形成する。一般にリグニンの平均分子量は少なくとも１０，０００Ｄａである。リグニンは最も一般的には木材において見いだされるが、植物および藻類においても見いだすことができる。リグニンは、モノリグノールであるｐ−クマリルアルコール、コニフェリルアルコール、およびシナピルアルコールからなる。これらのモノマーは様々な量で含まれている。
【００１８】
リグニンは、酸性もしくはアルカリ性条件に曝露することにより、または漂白することにより（例えばＨ２Ｏ２または次亜塩素酸塩による処理）水溶性にすることができ、それにより脂肪族および芳香族のヒドロキシルおよびカルボン酸官能基の数が増加するか、またはリグニンが加水分解してより低分子量のフラグメントとなる。中性条件下では、リグニンを亜硫酸パルプ化により親水化することができ、同時にスルホナートまたはスルホン酸官能基が導入される。
【００１９】
本明細書の全体を通して使用される「リグニン誘導体」という用語は、前述の手順のうち少なくとも１つを用いてリグニンから得られるあらゆる化合物（塩を含める）であって、２５℃での溶解度が水１リットル当たり少なくとも１０ｇであるものを示すことを意味する。他の化学官能基は、全体の水溶性を低下させない限り、存在してもよい。好ましくは、本発明によるリグニン誘導体の分子量は、少なくとも５ｋＤａ、より好ましくは、少なくとも１０ｋＤａである。より好ましくは、リグニン誘導体はカルボン酸官能基を有するが、最も好ましくは、リグニン誘導体はスルホナートまたはスルホン酸基を有する（すなわちリグノスルホナートである）。
【００２０】
本発明によるリグノスルホナートは、バイオポリマーであるリグニンから得られるスルホン化リグニンである。亜硫酸塩の存在下での木材のパルプ化プロセスの間に、リグノスルホナートは副生成物として生成される。生成物を（化学的に）精製し噴霧乾燥してもよいが、これらのステップはいずれも本発明による優れた効果のためには必要とされない。リグノスルホナートの分子量の範囲は非常に幅が広い（非常に多分散性である）。例えば、針葉樹では１，０００〜１４０，０００Ｄａの範囲が報告されている。広葉樹ではより低い値のリグノスルホナートが報告されている。
【００２１】
本発明による組成物に使用するのに適したリグニン誘導体は、好ましくは、木材、植物または藻類由来のリグニン誘導体である。異なる原料源に由来するリグニン誘導体の混合物を使用することも可能である。木材由来のリグニン誘導体の使用が最も好ましい。あらゆる種類のリグニン誘導体、すなわちＮａ、Ｋ、Ｃａ、ＭｇまたはＮＨ４塩を含む本発明による組成物に使用できる。
【００２２】
リグニン誘導体は、一般に本発明による凍結防止組成物中に少なくとも１０ｐｐｍ、より好ましくは、少なくとも１００ｐｐｍ、最も好ましくは、少なくとも５００ｐｐｍの量で存在する。タンパク質は、好ましくは、１０，０００ｐｐｍ未満の量、より好ましくは、８，０００ｐｐｍ未満の量、最も好ましくは、５，０００ｐｐｍ未満の量で存在する。
【００２３】
リグニン誘導体の濃度は、ｐｐｍで表され、全凍結防止組成物１ｋｇ当たりのｍｇリグニン誘導体と定義される。
【００２４】
本発明による凍結防止組成物中に存在するモラセスとしては、凍結防止用に従来使用されるあらゆるモラセスが可能である。なお、亜硫酸塩、二酸化硫黄、灰分、微生物生命体またはその他の不溶性物質の除去などの１つまたは複数の精製段階を経たモラセスを使用してもよい。これは、こうした混入物の除去が、凍結防止組成物の性能に有害な影響を与えないためである。なお、化学的、生物学的、物理的にまたは別の方法で処理されたモラセスが使用可能であり、例えば、排他的なものではないが、脱糖されたテンサイモラセス、酸／塩基処理されたモラセス、カルボキシル化モラセス（モラセス中に存在する糖は、従来技術によりカルボキシル化されている）および１つまたは複数の添加物を含むモラセスである。好ましくは、モラセスは、トウモロコシ（シロップ）由来のモラセス、テンサイ由来のモラセス、サトウキビ由来のモラセスおよびブドウ由来のモラセスからなる群から選択される。
【００２５】
「モラセス」という用語には、上記の種類の処理されたまたは未処理のモラセスのすべてが含まれる。
【００２６】
モラセスは、好ましくは、２０重量％〜８０重量％の間の糖類、さらにより好ましくは、４０重量％〜６０重量％の間の糖類、最も好ましくは、４５重量％〜５５重量％の間の糖類を含むテンサイまたはサトウキビモラセスである。
【００２７】
モラセスは、本発明による凍結防止組成物に、一般に少なくとも１０ｐｐｍ、より好ましくは少なくとも１００ｐｐｍ、最も好ましくは少なくとも５００ｐｐｍの量で存在する。モラセスは、好ましくは５０，０００ｐｐｍ未満の量、より好ましくは１０，０００ｐｐｍ未満の量、最も好ましくは５，０００ｐｐｍ未満の量で存在する。
【００２８】
モラセスの濃度は、ｐｐｍで表され、全凍結防止組成物１ｋｇ当たりのｍｇモラセスと定義される。
【００２９】
本発明は、さらに本発明による凍結防止組成物を調製するための方法に関する。前記方法は、リグニン誘導体およびモラセスを含む処理水溶液を、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤に噴霧することからなる。好ましくは、処理水溶液は、得られる凍結防止組成物が少なくとも１０ｐｐｍ、より好ましくは少なくとも１００ｐｐｍ、最も好ましくは少なくとも５００ｐｐｍのリグニン誘導体および少なくとも１０ｐｐｍ、より好ましくは少なくとも１００ｐｐｍ、最も好ましくは少なくとも５００ｐｐｍのモラセスを含むようになる量で凍結防止剤に噴霧される。得られる凍結防止組成物は、リグニン誘導体を、好ましくは１０，０００ｐｐｍ以下、より好ましくは８，０００ｐｐｍ以下、最も好ましくは５，０００ｐｐｍ以下含む。得られる凍結防止組成物は、モラセスを、好ましくは５０，０００ｐｐｍ以下、より好ましくは１０，０００ｐｐｍ以下、最も好ましくは５，０００ｐｐｍ以下含む。
【００３０】
上記のとおり、リグニン誘導体は、好ましくは、植物または藻類由来のものである。リグニン誘導体はまた、異なる原料源に由来するリグニン誘導体の混合物であってもよい。モラセスは、好ましくは、トウモロコシ（シロップ）由来のモラセス、テンサイ由来のモラセスおよびブドウ由来のモラセスからなる群から選択される。
【００３１】
本発明はさらに、表面の凍結を防止するための方法に関する。前記表面は、様々な方法で凍結を防止することができる。
【００３２】
一実施形態において、本発明による凍結防止組成物は、前記表面に散布される。
【００３３】
別の実施形態において、表面の凍結を防止するための方法は、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される固体の凍結防止剤を、リグニン誘導体およびモラセスを含む処理水溶液と混合するステップならびにこのように得られた混合物を前記表面に散布するステップを含む。凍結防止組成物が吹き飛ばされるリスクが大幅に低減されるため、この方法は好適な実施形態である。さらに、凍結防止組成物が道路表面により良好に付着する。
【００３４】
さらに別の実施形態において、表面の凍結を防止するための方法は、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される５重量％から飽和濃度の間の固体の凍結防止剤、リグニン誘導体およびモラセスを含む水溶液を調製するステップならびに前記混合物を、例えば、噴霧することによって前記表面に適用するステップを含む。この方法においても凍結防止組成物が吹き飛ばされるリスクが大幅に低減されるため、この方法も好適な実施形態である。さらに、凍結防止組成物が道路表面にさらに良好に付着する。
【００３５】
本発明のさらに別の実施形態において、表面の凍結を防止するための方法は、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される固体形態または含水形態の凍結防止剤を前記表面に散布するステップ、ならびに独立して固体形態または含水形態のリグニン誘導体およびモラセスを前記表面に散布するステップを含む。
【００３６】
凍結を防止する表面は、好ましくは、非多孔質のアスファルト道路、アスファルト道路、多孔質のアスファルト道路、コンクリート道路、瀝青道路（bituminous road）、レンガ道路、砂利道、敷石道路（cobbled road）、未舗装道路および舗装道路からなる群から選択される表面である。
【００３７】
好ましくは、前記表面１ｍ２当たりに少なくとも１ｇの凍結防止剤、少なくとも０．０１ｍｇのリグニン誘導体および少なくとも０．０１ｍｇのモラセスが導入される。好ましくは、凍結を防止する表面１ｍ２当たりに５０ｇ以下の凍結防止剤が導入される。好ましくは、凍結を防止する表面１ｍ２当たりに５００ｍｇ以下のリグニン誘導体および２５００ｍｇ以下のモラセスが導入される。
【００３８】
本発明のさらに別の態様において、本発明は、表面の凍結を防止するための方法に使用するための用品キットに関する。本用品キットは、成分（ａ）として塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む氷結防止組成物、ならびに成分（ｂ）として０％からその飽和濃度の間の凍結防止剤、１０ｐｐｍからその飽和濃度の間のリグニン誘導体および１０ｐｐｍからその飽和濃度の間のモラセスを含む水溶液を含む。好ましくは、成分（ａ）は、用品キットの６０〜９９．９９重量％を構成し、成分（ｂ）は、用品キットの０．０１〜４０重量％を構成する（構成成分（ａ）および（ｂ）を合算して最大１００％）。成分（ａ）は、水溶液、スラリーまたは固体の形態であってもよい（上記参照）。
【００３９】
成分（ｂ）は、リグニン誘導体およびモラセスの固体混合物であってもよい。したがって、本発明はまた、本発明による表面の凍結を防止するための方法に使用するための用品キットであって、成分（ａ）として塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む氷結防止組成物、ならびに成分（ｂ）としてリグニン誘導体およびモラセスを含む固体成分を含む、用品キットに関する。好ましくは、成分（ａ）は、用品キットの９０〜９９．９重量％を構成し、成分（ｂ）は、用品キットの０．１〜１０重量％を構成する（成分（ａ）および（ｂ）を合算して最大１００％）。成分（ａ）は、水溶液、スラリーまたは固体の形態であってもよい（上記参照）。好ましくは、成分（ａ）は、固体形態である。
【００４０】
最後に、本発明は、表面の凍結を防止する際に、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む凍結防止組成物の効率を改善するための、リグニン誘導体およびモラセスの組み合わせの使用に関する。上記のとおり、これら表面は、好ましくは、非多孔質のアスファルト道路、アスファルト道路、多孔質のアスファルト道路、コンクリート道路、瀝青道路、レンガ道路、砂利道、敷石道路、未舗装道路および舗装道路からなる群から選択される。
【００４１】
本発明を、以下の非限定的実施例および比較例によってさらに例示する。
【実施例】
【００４２】
実施例１：凍結試験
【表１−１】
0005944011.tif 000002
【表１−２】
0005944011.tif 000003
【００４３】
サンプル調製
以下のすべての調製において、２２重量％ＮａＣｌブラインを「ブライン」と呼ぶ。生成物中に含まれ得る不純物の割合は、最終的な化合物の濃度計算には含まれない。この濃度は、計量された化合物の量とサンプルの総質量の比率と定義される。
【００４４】
化合物の濃度は、ｐｐｍで表され、ｍｇ化合物／ｋｇ全サンプル質量と定義される。
【００４５】
原液
全調製をバッチ式で行った。記載の量は、すべてのサンプルを調製した一般的なバッチサイズを表す。
□ブラインを、７８０ｇの水に２２０ｇのＮａＣｌを溶解させることによって調製した。
□リグノスルホナート溶液を、ナトリウムリグノスルホナート粉末を勢いよく撹拌したブラインにゆっくりと添加することによって調製した。ブラインを、マグネチックスターラーによって撹拌した。リグノスルホナート原液には、３０，０００または３，０００または３００ｐｐｍのいずれかでリグノスルホナートが含まれるものとした。
□ＲＭ溶液を、勢いよく撹拌したブラインに注意深く添加することによって調製した。ブラインを、マグネチックスターラーによって撹拌した。この原液には、３，０００ｐｐｍまたは３０，０００ｐｐｍのいずれかでＲＭが含まれるものとした。
【００４６】
最終溶液
最終的なサンプル溶液は、リグノスルホナートおよび／またはモラセス原液を混合し、ブラインを添加することによって得た。３例：
□１，０００ｐｐｍ ＬＩおよび１，０００ｐｐｍ ＲＭを含むブライン：以下の混合。
〇  １０ｇの３，０００ｐｐｍ ＬＩ原液
〇  １０ｇの３，０００ｐｐｍ ＲＭ原液
〇  １０ｇのブライン
□１，０００ｐｐｍ ＬＩおよび１０ｐｐｍ ＲＭを含むブライン：以下の混合。
〇  １０ｇの３，０００ｐｐｍ ＬＩ原液
〇  ０．１ｇの３，０００ｐｐｍ ＲＭ原液
〇  １９．９ｇのブライン
□１０，０００ｐｐｍ ＬＩおよび１，０００ｐｐｍ ＲＭを含むブライン：以下の混合。
〇  １０ｇの３０，０００ｐｐｍ ＬＩ原液
〇  １０ｇの３，０００ｐｐｍ ＲＭ原液
〇  １０ｇのブライン
上に例示した方式に従ってすべてのサンプルを調製した。
【００４７】
すべてのサンプルは、総重量が正確に３０グラムであり、Ｇｒｅｉｎｅｒチューブに入れた（ＰＰ、５０ｍＬ、Ｇｒｅｉｎｅｒ  ＢｉｏＯｎｅ）。
【００４８】
実験条件
上記のＧｒｅｉｎｅｒチューブを、実験開始まで最大２日間冷凍庫で保存した。実験開始時、これらのチューブを−２９℃のフリーザーで保存し、それらの固体含有量について各サンプル５〜１０％の確度で目測で評価した。固体含有量の評価を目測で行った。これは、サンプルの全体積に対する固体含有量の概算であることを意味する。すべてのサンプルは３組調製し、表示される固体含有量を全３サンプルの平均として算出する。
【００４９】
結果
表１は、異なる濃度で試験したリグノスルホナートおよびモラセスの全組み合わせの行列表示である。リグノスルホナートについては、横向きに配置し、最も左の列はリグノスルホナートを含まないサンプルを示す。未処理モラセスについては、縦に配置し、最上の行はモラセスを含まないサンプルを示す。灰色のバー内において、対応する添加物の濃度をｐｐｍで示す（ｍｇ／ｋｇ）。白色領域内の数字のすべては、２４時間後の固体含有量を表す。
【００５０】
リグノスルホナートまたはモラセスのいずれかを含む基準サンプルは、常に１００％固体ではないが、常に高い固体含有量を示している。しかしながら、さらに長時間経過後には、これらの基準サンプルのすべてが、例外なく完全に凝固した。リグノスルホナートおよびモラセスの両方を含むその他のサンプルはすべて、凝固したとしても完全には凝固していない。あらゆる場合において、固体含有量は、それらの各基準の固体含有量よりはるかに低い。この表から、リグノスルホナートとモラセスとの間に相乗効果があることを導き出すことができる。
【表１−３】
0005944011.tif 000004
【００５１】
表２では、表１において概要を示した実験結果の詳細を示す。それぞれの項目について、どの添加物が存在していたか、さらに特定の時間経過後（時間）にサンプル中に存在する固体の体積％について記載する。
【表２−１】
0005944011.tif 000005
【００５２】
さらなる説明のために図１〜２を添付した。比較例Ａ、Ｂ、Ｃ、Ｄ、Ｅ、Ｈおよび実施例１、２、３および４の結果（表２を参照）については図１で確認することができる。
【表２−２】
0005944011.tif 000006
【００５３】
比較例Ａ、Ｆ、Ｇ、Ｈ、Ｉ、Ｄならびに実施例４、５、６および７の結果については図２で確認することができる。
【表２−３】
0005944011.tif 000007
【００５４】
両方の図がリグノスルホナートとモラセスとの間の相乗効果を示している。灰色の破線のすべて（１つの構成成分のみを含むサンプル）は、直ちに上昇して固体含有量が１００％になるが、黒の実線のすべて（リグノスルホナートおよびモラセスの混合物を含むサンプル）は、すべての灰色の破線よりも下に留まっている。
【００５５】
本発明による組成物が−２９℃程度の低い温度で固体にならないという事実には、冬のような気象条件による道路表面の破損が減るという利点がある。結局のところ、本明細書で説明されるように、前記破損は、道路の多孔性構造内部の水性組成物の凍結および融解が繰り返されることにより、そうして作り出された機械的応力によってポットホールが生じるために、引き起こされる。
【００５６】
実施例２：霜によるアスファルトの破損の測定
各方向に２車線を有する幹線道路を選択した。両方向のアスファルトの質および交通量は非常に類似しており、気象条件は同一であった。両方向は物理的に分離されており、上記の方法により除氷された。このように、参照組成物および凍結防止組成物を独立に適用し分析した。両側で破損の進展を定量化した：クラックをメートルで測定し、ラベリングを面積パーセントとして表した。この分析を各１００ｍの区間について行った。冬の間のラベリングおよびクラックの進展を表３および４に記す。
項目          詳細                                                              
組成物        散布:50重量％ 固体NaCl＋50重量％ ブライン(22重量％ NaCl＋0.3重量% 
LI＋0.3重量％ RM)。添加剤含有量を乾燥質量で表す。
参照          散布:50重量％ 固体NaCl＋50重量％ ブライン(22重量％ NaCl)
期間          冬の１シーズン(12月〜3月)
場所          デンマーク、幹線道路、両方向2車線
アスファルト  緻密なアスファルトコンクリート、既存のラベリングおよびクラックが
いくつもある、10年前のもの。
凍結防止      冬の間にわたって86回の凍結防止の活動を行った
天候          概ね−5〜＋5℃の間の温度、ある程度の冬季の降水がある。
区間          51の参照区間および好ましい凍結防止組成物を適用した49区間。
各々の長さは100mで測定。
分析          オランダCROW規格に従い詳細な目視検査によりラベリングおよびクラック
を分析する(CROW出版物146a、2005)。
ラベリング    ラベリングを面積割合およびカテゴリー(ゼロ(0)、軽度(L)、中程度(M)及
び重度(S))で定量化する。これらのカテゴリーは上記CROW規格の一部であ
る。                                                              
【表３】
0005944011.tif 000008
【００５７】
表３はラベリングの点で劣化した道路表面積の割合を示す。発生する変化は、ラベリングなしから軽度のラベリングへの変化（０−Ｌと示される、列１）、軽度のラベリングから中程度のラベリングへの変化（Ｌ−Ｍと示される、列２）、ラベリングなしから中程度のラベリングへの変化（０−Ｍと示される、列３）であった。発生数（１００ｍ区間の数）を丸括弧で示す。全体では、１５の参照１００ｍ区間がラベリングの増大に悩まされたのに対して、凍結防止組成物で処理された１００ｍ区間は１つしかラベリングの増大を示さなかった。表３に記載される合計は、凍結防止組成物がラベリングの進行をおよそ４分の１に低減することを示す。
【表４】
0005944011.tif 000009
【００５８】
上記の結果は、本発明による凍結防止組成物が、参照の凍結防止法と比較して霜による破損（ラベリングおよびクラック）を効果的に低減することを示す。
上記の開示によって提供される本願発明の具体例として、以下の発明が挙げられる。
［１］  (i)  塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤、
(ii) リグニン誘導体、ならびに
(iii)モラセス
を含む、凍結防止組成物。
［２］  前記モラセスが、トウモロコシ（シロップ）由来のモラセス、テンサイ由来のモラセス、サトウキビ由来のモラセスおよびブドウ由来のモラセスからなる群から選択される、［１］に記載の凍結防止組成物。
［３］  前記凍結防止組成物が、
前記凍結防止組成物の総重量に基づいて少なくとも５重量％の凍結防止剤を含む含水凍結防止組成物、
前記凍結防止組成物の総重量に基づいて少なくとも５０重量％の凍結防止剤を含む固体の凍結防止組成物、または
その飽和濃度を超える量で凍結防止剤を含むスラリー形態の凍結防止組成物
である、［１］または［２］に記載の凍結防止組成物。
［４］  前記リグニン誘導体が、１０ｐｐｍ〜１０，０００ｐｐｍの間の量で存在し、前記モラセスが、１０ｐｐｍ〜５０，０００ｐｐｍの間の量で存在する、［１］〜［３］のいずれか１項に記載の凍結防止組成物。
［５］  前記モラセスが、トウモロコシ（シロップ）由来のモラセス、テンサイ由来のモラセス、サトウキビ由来のモラセスおよびブドウ由来のモラセスからなる群から選択される、［１］〜［４］のいずれか１項に記載の凍結防止組成物。
［６］  前記凍結防止剤が塩化ナトリウムである、［１］〜［５］のいずれか１項に記載の凍結防止組成物。
［７］  前記リグニン誘導体がリグノスルホナートである、［１］〜［６］のいずれか１項に記載の凍結防止組成物。
［８］  ［１］〜［７］のいずれか１項に記載の凍結防止組成物を調製するための方法であって、リグニン誘導体およびモラセスを含む処理水溶液を、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤に噴霧するステップを含む、方法。
［９］  前記凍結防止剤が塩化ナトリウムであり、前記リグニン誘導体が、得られる凍結防止組成物中に１０ｐｐｍ〜１０，０００ｐｐｍの間の量で存在し、前記モラセスが、得られる凍結防止組成物中に１０ｐｐｍ〜５０，０００ｐｐｍの間の量で存在する、［８］に記載の方法。
［１０］  前記モラセスが、トウモロコシ（シロップ）由来のモラセス、テンサイ由来のモラセス、サトウキビ由来のモラセスおよびブドウ由来のモラセスからなる群から選択される、［８］〜［９］のいずれか１項に記載の方法。
［１１］  表面の凍結を防止するための方法であって、
(i)  ［１］〜［６］のいずれか１項に記載の凍結防止組成物を前記表面に散布するステップ、または
(ii) 塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される固体の凍結防止剤を、リグニン誘導体およびモラセスを含む処理水溶液と混合するステップならびにこのように得られた混合物を前記表面に散布するステップ、または
(iii)塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される５重量％から飽和濃度の間の固体の凍結防止剤、リグニン誘導体およびモラセスを含む水溶液を調製するステップならびに前記混合物を前記表面に施用するステップ、または
(iv) 塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される固体形態または含水形態の凍結防止剤を前記表面に散布するステップ、ならびに独立して固体形態または含水形態のリグニン誘導体およびモラセスを前記表面に散布するステップ
を含む、方法。
［１２］  前記凍結防止剤が塩化ナトリウムである、［１１］に記載の方法。
［１３］  前記モラセスが、トウモロコシ（シロップ）由来のモラセス、テンサイ由来のモラセス、サトウキビ由来のモラセスおよびブドウ由来のモラセスからなる群から選択される、［１１］または［１２］に記載の方法。
［１４］  前記表面が、非多孔質のアスファルト道路、アスファルト道路、多孔質のアスファルト道路、コンクリート道路、瀝青道路、レンガ道路、砂利道、敷石道路、未舗装道路および舗装道路からなる群から選択される、［１１］〜［１３］のいずれか１項に記載の方法。
［１５］  前記表面１ｍ２当たりに１〜５０ｇの間の凍結防止剤、０．０１〜５００ｍｇの間のリグニン誘導体および０．０１〜２５００ｍｇの間のモラセスが導入される、［１１］〜［１４］のいずれか１項に記載の方法。
［１６］  ［１１］〜［１５］のいずれか１項に記載の方法に使用するための用品キットであって、
成分（ａ）として塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む氷結防止組成物、ならびに
成分（ｂ）として(i)０％からその飽和濃度の間の凍結防止剤、１０ｐｐｍからその飽和濃度の間のリグノスルホナートおよび１０ｐｐｍからその飽和濃度の間のモラセスを含む水溶液または(ii)リグニン誘導体およびモラセスを含む固体の成分のいずれか
を含む、用品キット。
［１７］  成分（ｂ）が、０％からその飽和濃度の間の前記凍結防止剤、１０ｐｐｍからその飽和濃度の間の前記リグニン誘導体および１０ｐｐｍから飽和濃度の間の前記モラセスを含む水溶液であり、成分（ａ）が前記用品キットの６０〜９９．９９重量％を構成し、成分（ｂ）が前記用品キットの０．０１〜４０重量％を構成する、［１６］に記載の用品キット。
［１８］  非多孔質のアスファルト道路、アスファルト道路、多孔質のアスファルト道路、コンクリート道路、瀝青道路、レンガ道路、砂利道、敷石道路、未舗装道路および舗装道路からなる群から好適に選択される表面の凍結防止における、塩化ナトリウム、酢酸カルシウムマグネシウム、塩化カルシウム、塩化マグネシウム、塩化カリウム、酢酸カリウム、酢酸ナトリウム、ギ酸ナトリウムおよびギ酸カリウムからなる群から選択される凍結防止剤を含む凍結防止組成物の効率を改善するための、リグニン誘導体およびモラセスの組み合わせの使用。
【００５９】
上記の結果は、本発明による凍結防止組成物が、参照の凍結防止法と比較して霜による破損（ラベリングおよびクラック）を効果的に低減することを示す。
【図１】
0005944011.tif 000010
【図２】
0005944011.tif 000011